(57)【特許請求の範囲】
【請求項１】
基材と、粘着剤層と、導電層とがこの順に積層された積層体であって、
前記粘着剤層は、
（A）酸性基を実質的に有さず、重量平均分子量が５万以上４０万未満であり、分子量分布が１０以上４０以下である（メタ）アクリル系ポリマーと、
（B）イソシアネート系架橋剤とを含み、
前記（メタ）アクリル系ポリマー（A）がアルコキシアルキル（メタ）アクリレートおよびアルコキシポリアルキレングリコールモノ(メタ)アクリレートからなる群から選ばれる少なくとも１種（a-1）２０〜９９．５重量％と、水酸基を有するモノマー（a-2）０．５〜１０重量％と、窒素含有モノマー(a-3)０〜５重量％とを含むモノマー（全モノマーを１００重量％とする）を共重合して得られることを特徴とする積層体。
【請求項２】
前記（メタ）アクリル系ポリマー（A）が、窒素含有モノマー（a-3）を０．１〜４重量％を含むモノマー（全モノマーを１００重量％とする）を共重合して得られることを特徴とする請求項第１項に記載の積層体。
【請求項３】
前記アルコキシアルキル（メタ）アクリレートおよびアルコキシポリアルキレングリコールモノ(メタ)アクリレートからなる群から選ばれる少なくとも１種（a-1）が、メトキシエチルアクリレートおよびメトキシジエチレングリコールアクリレートからなる群から選ばれる少なくとも１種であることを特徴とする請求項第１項または第２項に記載の積層体。
【請求項４】
前記粘着剤層が、（Ｃ）窒素含有（メタ）アクリレートを０．１〜２０重量％含むモノマー（全モノマーを１００重量％とする）を共重合して得られた、酸性基を実質的に有さず、重量平均分子量が５０００以上５万未満である（メタ）アクリル系低分子量体を（メタ）アクリル系ポリマー（A）１００重量部に対して１〜１０重量部含むことを特徴とする請求項第１項〜第３項のいずれか一項に記載の積層体。
【請求項５】
前記粘着剤層のゲル分率が５０〜７０％であることを特徴とする請求項第１項〜第４項のいずれか一項に記載の積層体。
【請求項６】
前記導電層が、金属あるいは金属酸化物からなる透明導電膜であることを特徴とする請求項第１項〜第５項のいずれか一項に記載の積層体。
【請求項７】
前記粘着剤層の厚みが１０〜１０００μｍであることを特徴とする請求項第１項〜第６項のいずれか一項に記載の積層体。
【請求項８】
表面支持体と、粘着剤層と、導電層とがこの順に積層された積層体を含むタッチパネルユニットと、該タッチパネルユニット上に積層されたディスプレイとからなるタッチパネルにおいて、
前記積層体が、請求項第１項〜第７項のいずれか一項に記載の積層体であることを特徴とするタッチパネル。
【請求項９】
静電容量方式のタッチパネルであることを特徴とする請求項第８項に記載のタッチパネル。
【請求項１０】
前記積層体において、前記表面支持体の前記粘着剤層と対面する面の縁部に額縁印刷がなされていることを特徴とする請求項第８項または第９項に記載のタッチパネル。
【請求項１１】
前記額縁印刷の厚さが、１０〜５０μｍの範囲内にあることを特徴とする請求項第１０項に記載のタッチパネル。
【請求項１２】
前記導電層が、金属酸化物としてＩＴＯおよび／またはＡＴＯを用いた回路パターンであり、該回路パターンに前記粘着剤層が直接接触していることを特徴とする請求項第８項〜第１１項のいずれかに記載のタッチパネル。
【請求項１３】
前記表面支持体の厚さが２５〜２０００μｍの範囲内にあることを特徴とする請求項第８項〜第１２項のいずれかに記載のタッチパネル。
【請求項１４】
前記導電層である回路パターンの厚さが１０〜１００ｎｍの範囲内にあることを特徴とする請求項第１２項に記載のタッチパネル。
【発明の詳細な説明】
【技術分野】
【０００１】
本発明は、特定の粘着剤層を有するタッチパネル形成部材用の積層体、および、この積層体を有するタッチパネルに関する。
【背景技術】
【０００２】
現在、主に用いられているタッチパネルユニットには、大別して抵抗膜式タッチパネルと静電容量方式のタッチパネルとがあり、これらは共には各種材料の積層体であり、その貼り合わせには主にアクリル系粘着剤が使用されている。タッチパネルユニットは、画面の最表面に配置されることから、使用されるアクリル系粘着剤には、高い透明性が求められ、さらに耐久性試験や加速試験において高温高湿の環境におかれることから、高い耐熱性、耐湿熱安定性などの特性が必要とされる。
【０００３】
具体的には、各種材料の積層体であるタッチパネルユニットは、タッチパネル装置の最表面に配置されることから、外部からの水分の浸入によって白化現象を生ずることがあり、また、積層体の構成層を粘着剤により貼り合わせる際、空気を巻き込むことによる発泡および積層する材料から発生するアウトガスによる発泡などにより、外観不良を生じることが問題になる。
【０００４】
また、これまでのタッチパネルの主流であった抵抗膜方式のタッチパネルにおいては、ポリカーボネート（ＰＣ）あるいはインモールドフィルム（ＩＭＤ）の貼り付けのために種々の粘着剤が使用されてきた。
【０００５】
しかしながら、ＰＣの材料上の特性として高温条件でアウトガスが発生すること、また、ＰＣは水分を通しやすいために耐熱条件で発泡が起きること、湿熱条件で水分流入による粘着剤層の白化現象を抑えることが難しいという問題もある。さらに、ＩＭＤはサブミクロンオーダーの段差を有するために、その段差に粘着剤が追随できずに泡を巻き込むという問題もある。
【０００６】
従来は、上記のような問題を、粘着剤に酸成分を配合することにより解決していた。即ち、酸成分は混入した水分を分散させて析出させないという機能を有しており、粘着剤層に浸入した水分は酸成分の分散力によって粘着剤層内に分散され析出することがなかったので、粘着剤層が白化するのを防止し、また水素結合を形成することからその水素結合による高い凝集力によって、耐熱発泡における泡の発生を抑えていたのである。
【０００７】
ところで、近時、マルチタッチ化をはじめとする機能の充実化に伴い、抵抗膜方式のタッチパネルに代わって静電容量方式のタッチパネルが主流になりつつある。この静電容量方式のタッチパネルにおいては、抵抗膜方式のタッチパネルで要求されていた特性は当然必要となるが、それに加えて、粘着剤が配線を形成している導電層と直接接触するために、粘着剤が導電層の特性を変動させないという特性が必要になる。導電層は、酸化インジウムスズ（ITO）のような金属あるいは金属酸化物で形成されており、酸との接触により腐食を起こし、その抵抗値が上昇してしまうので、従来使用されていた酸成分を用いて耐熱性、耐湿熱性などの特性を確保するという手段は用いることができない。
【０００８】
このようなＩＴＯ等の金属あるいは金属酸化物からなる透明電極の腐食に関しては、特許文献１（特開2010-77287号公報）には、アルコキシアルキルアクリレートを主成分とする重合体が開示されており、この特許文献１では、重量平均分子量が４０万〜１６０万のアルコキシアルキルアクリレート系のポリマーであってカルボキシル基含有モノマーを使用しないポリマーを用いることが開示されている。
【０００９】
このようにカルボキシル基含有モノマーを使用せずに４０万〜１６０万のアルコキシアルキルアクリレート系のポリマーを使用することにより、ＩＴＯなどの金属あるいは金属酸化物からなる透明電極の腐食に関してはある程度改善されるものの、耐湿熱白化性、耐熱発泡性などの性能に関しては充分な効果を得られていない。さらに、粘着剤を透明電極等に塗工する際の作業性も充分とはいえない。
【００１０】
さらに、特許文献１に開示されているポリマーの重量平均分子量は４０万〜１６０万と大きいので、これを溶媒に溶解して塗布液を調製する際に固形分の量が多くなるとポリマー溶液の粘度が高くなりすぎる。タッチパネル用途、特に静電容量方式のタッチパネル用途においては、表面支持体とＩＴＯなどの導電性膜を接着するため、また静電容量の変化を検知する感度を上げるために厚膜の粘着剤層を形成する必要がある。しかし、重量平均分子量が４０万〜１６０万のアルコキシアルキルアクリルレート系ポリマーを用いたのでは固形分含量が高い塗布液を調製することができないので、固形分含有量が低い塗布液を調製し、繰返し塗布する必要があり、一度の塗工で必要とされる厚さの粘着剤層を形成することが困難であるとの問題がある。
【００１１】
また、特許文献２（特許第4531099号）には、アルコキシアルキルアクリレート及び水酸基を有するアクリル系モノマーを必須の単量体成分として共重合して得られた、重量平均分子量４０万〜１６０万で分子量分布が１０〜５０ではないアクリル系ポリマーおよびイソシアネート架橋剤を含み、前記アクリル系ポリマーを構成するモノマー成分中にカルボキシル基含有モノマーを実質的に含まない透明プラスチック用粘着剤組成物が開示されている。また当該特許の審査過程において、前記アクリル系ポリマーの分子量分布はおよそ４〜９であることが、前記特許の出願人により説明されている。
【先行技術文献】
【特許文献】
【００１２】
【特許文献１】特開2010-77287号公報
【特許文献２】特許第4531099号
【発明の概要】
【発明が解決しようとする課題】
【００１３】
本発明は、金属あるいは金属酸化物からなる導電膜を有するタッチパネル用の積層体において、耐熱発泡性、耐湿熱安定（耐白化）性に優れ、金属あるいは金属酸化物に対する腐食性のない積層体、およびこれを用いたタッチパネルを提供することを目的としている。
【００１４】
また、近年はタッチパネルの表面を構成する表面支持体に、ディスプレイの額縁を印刷することが行われている。この額縁が印刷された表面支持体と、透明電極等とを接着するためにも粘着剤が使用されるが、特許文献１や２に開示されているポリマーでは、重量平均分子量が大きく、また特に特許文献２に開示されているポリマーは分子量分布が狭いために、印刷部分の段差に粘着剤が十分に追従せず、空隙が出来てしまい、これが発泡の原因となる。
【００１５】
そこで本発明は、印刷段差に十分に追従する粘着剤を用いたタッチパネル用の積層体を提供することをも目的としている。
【課題を解決するための手段】
【００１６】
本発明の積層体は、基材と、粘着剤層と、導電層とがこの順に積層された積層体であって、前記粘着剤層は、
（A）酸性基を実質的に有さず、重量平均分子量が５万以上４０万未満であり、分子量分布が１０以上４０以下である（メタ）アクリル系ポリマーと、
（B）イソシアネート系架橋剤とを含み、
前記（メタ）アクリル系ポリマー（A）が、アルコキシアルキル（メタ）アクリレートおよびアルコキシポリアルキレングリコールモノ(メタ)アクリレートからなる群から選ばれる少なくとも１種（a-1）２０〜９９．５重量％と、水酸基を有するモノマー（a-2）０．５〜１０重量％と、窒素含有モノマー(a-3)０〜５重量％とを含むモノマーを（全モノマーを１００重量％とする）共重合して得られることを特徴としている。
【００１７】
前記（メタ）アクリル系ポリマー（A）が、窒素含有モノマー（a-3）を０．１〜４重量％を含むモノマー（全モノマーを１００重量％とする）を共重合して得られることが好ましい。
【００１８】
前記アルコキシアルキル（メタ）アクリレートアルコキシポリアルキレングリコールモノ（メタ）アクリレートからなる群から選ばれる少なくとも１種（a-1）は、メトキシエチルアクリレートおよびメトキシジエチレングリコールアクリレートからなる群から選ばれる少なくとも１種であることが好ましい。
【００１９】
また、前記粘着剤層はさらに窒素含有（メタ）アクリレートを０．１〜２０重量％含むモノマー（全モノマーを１００重量％とする）を共重合して得られた、酸性基を実質的に有さず、重量平均分子量が５０００以上５万未満である（メタ）アクリル系低分子量体を（メタ）アクリル系ポリマー（A）１００重量部に対して１〜１０重量部含むことが好ましく、前記粘着剤層のゲル分率は、好ましくは５０〜７０％であり、前記粘着剤層の厚みは通常１０〜１０００μｍである。
【００２０】
前記導電層は、通常金属あるいは金属酸化物からなる透明導電膜であることが好ましい。
このような本発明の積層体は、表面支持体と、粘着剤層と、導電層とがこの順に積層された積層体を含むタッチパネルユニットと、該タッチパネルユニット上に積層されたディスプレイとからなるタッチパネルにおける前記タッチパネルユニット中の積層体として好適に使用することができる。
【００２１】
本発明のタッチパネルは、好ましくは静電容量方式のタッチパネルであり、当該タッチパネルにおいては、前記表面支持体の前記粘着剤層と対面する面の縁部に額縁印刷がなされていることが好ましく、当該額縁印刷の厚さは、通常１０〜５０μｍの範囲内にある。
【００２２】
前記導電層は、好ましくは金属酸化物としてＩＴＯおよび／またはＡＴＯを用いた回路パターンであり、該回路パターンに前記粘着剤層が直接接触している。
また、前記表面支持体の厚さは通常２５〜２０００μｍの範囲内にあり、前記導電層である回路パターンの厚さは好ましくは１０〜１００ｎｍの範囲内にある。
【発明の効果】
【００２３】
本発明の積層体における粘着剤層は、実質的に酸成分を含有していないので、ＩＴＯなどの金属あるいは金属酸化物からなる配線の腐食による劣化を有効に抑えることができる。
【００２４】
さらに、前記粘着剤層を形成することになる粘着剤組成物は、粘着剤成分であるポリマーの重量平均分子量（Mw）が５万以上４０未満であるので、溶媒中において固形分を高濃度に保つことができ、一回の塗工工程で充分な厚塗りをすることができ、また非常に良好な段差追従性（段差追随性）を有する。
【００２５】
また、前記ポリマーの分子量分布は１０〜４０と広いため、ポリマー中に低分子量成分が適度に含まれ、これらは流動性に優れているので、粘着剤層全体として良好な段差追従性が達成される。
【００２６】
さらに、前記ポリマーを構成するアルコキシアルキル（メタ）アクリレート、及び／又は、アルコキシポリアルキレングリコールモノ（メタ）アクリレートは、比較的極性が高いために水との親和性が高く、粘着剤層に水が浸入しても、それを粘着剤層中に均一に分散させることができ、粘着剤層の白化が有効に抑制される。
【００２７】
そして、イソシアネート系架橋剤によって架橋構造が形成され凝集力が高まるので、本発明の積層体における粘着剤層は、耐熱発泡性および耐湿熱安定性に優れている。
従って、本発明の積層体およびそれを使用したタッチパネルにおいては、ＩＴＯなどの金属あるいは金属酸化物からなる透明導電膜に対する腐食がおこりにくく透明導電膜の電気的特性の変動が少ないと共に、白化、発泡も発生しにくい。
【図面の簡単な説明】
【００２８】
【図１】図１は、本発明の積層体を組み込んだ抵抗膜方式のタッチパネルにおけるタッチパネルユニットの例を模式的に示す断面図である。
【図２】図２は、本発明の積層体を組み込んだ静電容量方式のタッチパネルにおけるタッチパネルユニットの例を模式的に示す断面図である。
【図３】図３は、静電容量方式のタッチパネルにおける端部の構成の例を模式的に示す断面図である。
【図４】図４は、タッチパネルの端部に形成された額縁印刷部分への粘着シートの粘着状態を模式的に示す断面図である。
【図５】図５は、タッチパネル用の積層体に生ずる発泡の状態を説明するための断面図である。
【図６】図６は、タッチパネル用の積層体に生ずる白化現象の発生を説明するための断面図である。
【図７】図７は、従来の粘着剤の段差追従性を示す図である。
【図８】図８は、本発明の粘着剤の段差追従性を示す図である。
【発明を実施するための形態】
【００２９】
本発明は、基材と、粘着剤層と、導電層とがこの順に積層された積層体であって、
前記粘着剤層は、
（A）酸性基を実質的に有さず、重量平均分子量が５万以上４０万未満であり、分子量分布が１０以上４０以下である（メタ）アクリル系ポリマーと、
（B）イソシアネート系架橋剤とを含み、
前記（メタ）アクリル系ポリマー（A）が、アルコキシアルキル（メタ）アクリレートおよびアルコキシポリアルキレングリコールモノ(メタ)アクリレートからなる群から選ばれる少なくとも１種（a-1）２０〜９９．５重量％と、水酸基を有するモノマー（a-2）０．５〜１０重量％と、窒素含有モノマー(a-3)０〜５重量％とを含むモノマーを（全モノマーを１００重量％とする）共重合して得られることを特徴とする積層体である。
以下、本発明について説明する。
【００３０】
〔基材〕
前記基材は、一般にタッチパネルの最表面を構成する表面支持体などとして機能するものであり、そのような表面支持体としての機能、すなわち、一定の強度、透明性を有していれば特に制限されない。
【００３１】
基材を構成する材料の例としては、ポリカーボネート、ポリエチレンテレフタレート、ポリメチルメタクリレートおよびガラスが挙げられる。
本発明における基材は、単層構成の層であってもよく、複数の層が積層されて各層の特性をまとめた複層構成の層であってもよい。
【００３２】
〔粘着剤層〕
本発明の積層体における粘着剤層は、上述の通り特定の（メタ）アクリル系ポリマー（Ａ）とイソシアネート架橋剤（Ｂ）とを含み、必要に応じて（メタ）アクリル系低分子量体およびその他の成分を含んでもよい。以下、各成分について説明する。
【００３３】
＜（Ａ）（メタ）アクリル系ポリマー＞
（（a-1）アルコキシアルキル（メタ）アクリレートおよびアルコキシポリアルキレングリコールモノ(メタ)アクリレートからなる群から選ばれる少なくとも１種）
本発明の積層体を構成する粘着剤層に使用される（メタ）アクリル系ポリマー（Ａ）には、アルコキシアルキル（メタ）アクリレートおよびアルコキシポリアルキレングリコールモノ(メタ)アクリレートからなる群から選ばれる少なくとも１種（a-１）が共重合されている。
【００３４】
前記（a-1）モノマーは、エステル構造のアルコール由来部分として、アルコキシアルキル基および／またはアルコキシポリアルキレングリコール基を有する（メタ）アクリレートであれば、特に限定されない。前記アルコキシアルキル基のアルコキシ部分、アルコキシポリアルキレングリコール基のアルコキシ部分及びアルキレングリコール部分は親水性に優れているため、本発明の積層体において、粘着剤層中に水が浸入した場合、それを分散させ、かつ前記親水性や水素結合といった作用により水を保持し、水が粘着剤層中で析出して白化するのを有効に抑制することができる。
【００３５】
このようなアルコキシアルキル（メタ）アクリレート、及び／又は、アルコキシポリアルキレングリコールモノ（メタ）アクリレート（a-1）としては、前記白化の抑制の観点から、アルコキシ部分の炭素数が１〜２であり、アルキル部分の炭素数が１〜４であるアルコキシアルキル（メタ）アクリレートが好ましく、末端アルコキシ部分の炭素数が１〜２であり、アルキレングリコールがエチレングリコール及び／又はプロピレングリコールであり、アルキレングリコール単位の数が１〜３であるアルコキシポリアルキレングリコールモノ（メタ）アクリレートが好ましく、アルコキシ部分の炭素数が１であり、アルキル部分の炭素数が１〜２であるアルコキシアルキル（メタ）アクリレートがより好ましく、末端アルコキシ部分の炭素数が１であり、アルキレングリコールがエチレングリコールであり、アルキレングリコール単位の数が２〜３であるアルコキシポリアルキレングリコールモノ（メタ）アクリレートがより好ましい。
【００３６】
このようなアルコキシアルキル（メタ）アクリレートの例としては、メトキシメチル（メタ）アクリレート、2-メトキシエチル（メタ）アクリレート、2-エトキシエチル(メタ)アクリレート、3-メトキシプロピル(メタ)アクリレート、3-エトキシプロピル(メタ)アクリレート、4-メトキシブチル（メタ）アクリレート、4-エトキシブチル（メタ）アクリレートが挙げられる。
【００３７】
このようなアルコキシポリアルキレングリコールモノ（メタ）アクリレートの例としては、メトキシジエチレングリコールモノ（メタ）アクリレート、メトキシジプロピレングリコールモノ（メタ）アクリレート、エトキシトリエチレングリコールモノ（メタ）アクリレート、エトキシジエチレングリコールモノ(メタ)アクリレート、メトキシトリエチレングリコールモノ(メタ)アクリレートが挙げられる。
【００３８】
これらの中でも、白化の抑制の観点から、メトキシエチルアクリレート、メトキシジエチレングリコールモノアクリレートが好ましい。
本発明においてアルコキシアルキル（メタ）アクリレートおよびアルコキシポリアルキレングリコールモノ（メタ）アクリレートからなる群から選ばれる少なくとも一種（a-1）は、1種単独でも2種以上を組み合わせて使用してもよい。
【００３９】
このようなモノマー（a-1）は、本発明の積層体における粘着剤層を形成する（メタ）アクリル系ポリマー（Ａ）の重合に用いられる全モノマーに対して、２０〜９９．５重量％の量である。なお、（メタ）アクリル系ポリマー（Ａ）において、モノマーの仕込み割合が、共重合割合に等しい。（a-1）の量が２０重量％よりも少ないと、粘着剤層に浸入した水分を分散させることができず、水滴が形成されてしまうため粘着剤層が白化するおそれがある。一方（a-1）の量が９９．５重量％を超えると、耐久性が損なわれるおそれがある。
【００４０】
また、白化の抑制の観点から、アルコキシアルキル（メタ）アクリレート（a-1）は、（メタ）アクリル系ポリマー（A）の重合に用いられる全モノマーに対して、５０〜９７．９重量％であることが好ましい。
【００４１】
（（a-2）水酸基を有するモノマー）
本発明の積層体を構成する粘着剤層に使用される（メタ）アクリル系ポリマー（Ａ）には、水酸基を有するモノマー（a-2）が共重合されている。
【００４２】
このモノマー（a-2）の少なくとも一部が後述するイソシアネート系架橋剤（Ｂ）によって架橋されることで、前記粘着剤層において高い凝集力が達成され、発泡が効率的に抑制される。
【００４３】
また、前記水酸基を有するモノマーとしては、水酸基を有する（メタ）アクリル酸エステルが好ましい。そのような化合物の例としては、2−ヒドロキシエチル（メタ）アクリレート、3-ヒドロキシプロピル(メタ)アクリレート、４-ヒドロシキブチル(メタ)アクリレート、6-ヒドロキシヘキシル(メタ)アクリレートおよび8-ヒドロキシオクチル(メタ)アクリレートを挙げることができる。
【００４４】
上記のような水酸基を有する（メタ）アクリル酸エステルとしては、イソシアネート系架橋剤（Ｂ）との反応性の観点から、2−ヒドロキシエチル（メタ）アクリレートおよび４-ヒドロシキブチル(メタ)アクリレートが好ましい。
【００４５】
以上説明した水酸基を有するモノマー（a-2）は、１種単独でも２種以上を組み合わせて使用してもよい。
モノマー(a-2)は、本発明で使用する（メタ）アクリル系ポリマー（A）の重合に用いられる全モノマーに対して、０．５〜１０重量％、好ましくは２〜８重量％の範囲内の量である。
【００４６】
モノマー(a-2)の量が上記範囲より少ないと、必然的にその他の水酸基を有していないモノマーの共重合量が多くなり、後述するイソシアネート系架橋剤（Ｂ）による架橋構造が充分に形成されないことがある。一方(a-2)の量が１０重量％より多いと、架橋構造が過度に形成され、段差追従性などのその他の特性が不十分になることがある。
【００４７】
（（a-3）窒素含有モノマー）
本発明の積層体を構成する粘着剤層に使用される（メタ）アクリル系ポリマー（Ａ）には、さらに、窒素含有モノマー（a-3）が共重合されていることが好ましい。
【００４８】
窒素含有モノマーとしては、アミノ基含有モノマー、アミド基含有モノマー、窒素系複素環含有モノマー、シアノ基含有モノマーよりなる群から選ばれる少なくとも１種類を用いることが好ましい。
【００４９】
アミノ基含有モノマーの例としては、ジメチルアミノエチル（メタ）アクリレート、ジエチルアミノエチル（メタ）アクリレート等を挙げることができ、
アミド基含有モノマーの例としては、（メタ）アクリルアミド、Ｎ−メチル（メタ）アクリルアミド、Ｎ−エチル（メタ）アクリルアミド、Ｎ−プロピル（メタ）アクリルアミド、Ｎ−ヘキシル（メタ）アクリルアミド等を挙げることができ、
窒素系複素環含有モノマーの例としては、ビニルピロリドン、アクリロイルモルホリン、ビニルカプロラクタム等を挙げることができ、
シアノ基含有モノマーの例としては、シアノ(メタ)アクリレート等のを挙げることができる。
【００５０】
中でも(a-1)モノマーおよび(a-2)モノマーとの共重合性の観点から、（メタ）アクリルアミド、ジメチルアミノエチル（メタ）アクリレート、(メタ)アクリロイルモルフォリンが好ましい。
【００５１】
このような窒素含有モノマー（a-3）を、（メタ）アクリル系ポリマー（Ａ）の重合に用いられる全モノマーに対して、０〜５重量%、好ましくは、０．１〜４重量%の範囲の量とすることで、本発明の積層体における粘着剤層の凝集力を向上させ、さらに、イソシアネート系架橋剤（Ｂ）による架橋を促進することができる。窒素含有モノマーの使用量が５重量％を超えると、段差への追従性が低下するおそれがある。
【００５２】
（その他のモノマー）
（メタ）アクリル系ポリマー（Ａ）には、以上説明した（a-1）〜（a-3）のモノマーの他に、このポリマー（Ａ）の特性を損なわない範囲内でその他のモノマーが共重合されていてもよい。
【００５３】
その例としては、メチル（メタ）アクリレート、エチル（メタ）アクリレート、n-プロピル（メタ）アクリレート、iso-プロピル(メタ)アクリレート、n-ブチル(メタ)アクリレート、iso-ブチル(メタ)アクリレート、tert-ブチル(メタ)アクリレート、ペンチル（メタ）アクリレート、ヘキシル(メタ)アクリレート、ヘプチル(メタ)アクリレート、２−エチルヘキシル（メタ）アクリレート、オクチル(メタ)アクリレート、ノニル(メタ)アクリレート、デシル(メタ)アクリレート、ウンデカ(メタ)アクリレート、ラウリル（メタ）アクリレート、オレイル（メタ）アクリレート、n-ステアリル（メタ）アクリレート、iso-ステアリル(メタ)アクリレートおよびジデカ(メタ)アクリレートなどのアルキル（メタ）アクリレート(a-4)を共重合させることが好ましく、中でもn-ブチルアクリレート、２−エチルヘキシル（メタ）アクリレート、iso-ステアリルアクリレートが好ましい。
【００５４】
このようなアルキル(メタ)アクリレートは、(a-1)〜(a-3)モノマーと共重合性が良好で、粘着性能を容易に調整することが出来るため、（メタ）アクリル系ポリマー（Ａ）の重合に用いられる全モノマーに対して、通常０〜７９．５重量%、好ましくは、０〜４７．９重量%の範囲で用いることができる。
【００５５】
さらに、本発明で使用する（メタ）アクリル系ポリマー（A）には、酢酸ビニル；(メタ)アクリロニトリル；シクロヘキシル(メタ)アクリレート、ベンジル（メタ）アクリレート、フェニル（メタ）アクリレート；スチレン、メチルスチレン、ジメチルスチレン、トリメチルスチレン、プロピルスチレン、ブチルスチレン、へキシルスチレン、ヘプチルスチレンおよびオクチルスチレンなどのアルキルスチレン、フロロスチレン、クロロスチレン、ブロモスチレン、ジブロモスチレン、ヨウ化スチレン、ニトロスチレン、アセチルスチレンおよびメトキシスチレン等のスチレン系単量体；グリシジル(メタ)アクリレート等を本発明の作用効果を損なわない範囲で使用することができる。
【００５６】
以上説明したその他のモノマーは、１種単独であるいは２種以上を組み合わせて使用することができる。
（（Ａ）（メタ）アクリル系ポリマー）
本発明で使用する（メタ）アクリル系ポリマー（A）は、以上説明したモノマーを上記割合で共重合することにより得られるが、酸性基を実質的に有していない。ここで酸性基を実質的に有していないとは、共重合に際して作為的に酸性基を有するモノマーを配合しないことを意味し、得られるポリマーの酸価で表すと通常は０．５ｍｇＫＯＨ／ｇ以下である。
【００５７】
ここで酸性基を有するモノマーとしては、カルボキシル基を有するモノマー、リン酸基を有するモノマー、スルホン酸基を有するモノマーなどを挙げることができる。
本発明において（メタ）アクリル系ポリマー（A）には、前記のような酸性基含有モノマーは共重合していない。このように酸性基含有モノマーを共重合させていないので、本発明に使用される（メタ）アクリル系ポリマー（A）は、金属あるいは金属酸化物からなる配線と直接接触してもこれらを腐食することがなく、本発明の積層体における粘着剤層に、配線の抵抗値を長期間にわたって変動させないとする特性を賦与することができる。
【００５８】
さらに、本発明で使用する（メタ）アクリル系ポリマー（A）は、重量平均分子量が５万以上４０万未満、好ましくは２０万〜３８万の範囲内にある。なお、本明細書において重量平均分子量とは、ＧＰＣ（ゲルパーミエーションクロマトグラフィー）により測定した標準ポリスチレン換算の重量平均分子量である。また、分子量分布（Ｍｗ／Ｍｎ）が、１０以上４０以下、好ましくは１２〜３０である。
【００５９】
従来使用されていた粘着剤では重量平均分子量が４０万〜１６０万程度の高分子量のアクリル系ポリマーが使用されていたが、本発明では上述のように（メタ）アクリル系ポリマーとして従来と比較して重量平均分子量の低い（メタ）アクリル系ポリマー(A) を用いることにより、粘着剤層が軟質になり形態追従性が良くなり、さらにこの粘着剤層を被着体に貼着する際に気泡を巻き込みにくくなる。なお、重量平均分子量が５万未満の（メタ）アクリル系ポリマー（A）を用いても充分な凝集力が得られない。また重量平均分子量が４０万以上の場合には、段差追従性および粘着剤層の厚膜塗工性が不十分なものとなる。
【００６０】
さらに前記（メタ）アクリル系ポリマー（A）の分子量分布は広く、前記ポリマー中に適度に相対的に低分子量の成分から相対的に高分子量の成分までが含まれている。このような幅広い分子量分布を有することにより、図８に示すように粘着剤中で相対的に高分子量のポリマーの隙間を相対的に低分子量のポリマーが埋めるような状態になっていると考えられ、前記粘着剤層に優れた流動性が付与され、図７に示す従来の粘着剤を用いた例よりも前記粘着剤層に優れた段差追従性が付与される。（メタ）アクリル系ポリマー（A）の分子量分布を上記範囲とするためには、反応温度を調整すること、重合途中において開始剤やモノマーを追加添加すること等が挙げられる。
【００６１】
一般に粘着剤の用途により、粘着剤を構成するポリマーの分子量分布は変わり、例えば汎用の粘着剤では分子量分布を広く設定している。一方、タッチパネルに使用されるような、少量の低分子量成分のブリードアウトおよび低分子量成分が多いことによる凝集力不足が要因で生じる被着体からのアウトガスによる発泡が問題になるような用途においては、通常、分子量分布は狭く設定されている。実際、特許文献２に開示されている粘着剤組成物を構成するアクリル系ポリマーの分子量分布は、４〜９程度である。
【００６２】
これに対して本発明では、特定組成の（メタ）アクリル系ポリマー（A）を使用することにより、分子量分布を上記範囲に設定しても、低分子量成分のブリードアウトおよび高温多湿下での粘着剤の発泡はタッチパネル等の用途においても問題にならない程度に防がれ、かつ分子量分布が広いために優れた流動性に基づく段差追従性が粘着剤層に付与される。
【００６３】
また本発明において、（メタ）アクリル系ポリマー（A）は、Foxの式により求めたガラス転移温度(Ｔg)が通常は−７０℃〜０℃、好ましくは−７０℃〜−３０℃の範囲内にある。このようなガラス転移温度（Tg）を有する（メタ）アクリル系ポリマー（A）を用いることにより、常温で優れた接着強度を有する粘着剤層を得ることができる。
【００６４】
（（メタ）アクリル系ポリマー（Ａ）の製造方法）
上記の（メタ）アクリル系ポリマー（A）は、公知の方法により製造することができるが、溶液重合により製造することが好ましい。溶液重合においては、重合溶媒として、例えば酢酸エチル、メチルエチルケトン、トルエン、アセトンなどを使用することができる。
【００６５】
具体的には反応容器内に重合溶媒、原料モノマーを上記で説明した割合で仕込み、窒素ガスなどの不活性ガス雰囲気下で重合開始剤を添加し、反応温度５０〜９０℃程度に加熱し、４〜２０時間反応させる。
【００６６】
溶液重合に用いる反応開始剤としては、アゾ系開始剤、過酸化物系開始剤を挙げることができる。これらの反応開始剤は、原料モノマー１００重量部に対して、通常は０．０１〜５重量部の範囲内の量で使用される。また、上記重合反応中に、重合開始剤、連鎖移動剤、原料モノマー、溶媒を適宜追加添加してもよい。
【００６７】
上記のような条件において、得られる（メタ）アクリル系ポリマー（Ａ）の重量平均分子量は、公知技術に従って、使用する溶媒の種類および量、重合開始剤の種類および量、反応時間、反応温度などの反応条件を調整することにより調節することができる。
【００６８】
＜（Ｂ）イソシアネート系架橋剤＞
本発明の積層体における粘着剤層は、さらにイソシアネート系架橋剤（B）を含有している。当該架橋剤（B）が（メタ）アクリル系ポリマー（Ａ）中の、上記モノマー（a-2）に由来する水酸基と架橋反応を起こして三次元架橋構造を形成し、粘着剤層に高い凝集力が付与される。イソシアネート系架橋剤以外の、例えば金属キレート系架橋剤では、高温条件下で架橋構造が弱くなるために耐久性が不十分となるおそれがある。
【００６９】
前記イソシアネート系架橋剤の例としては、トリレンジイソシアネート、キシリレンジイソシアネート、クロルフェニレンジイソシアネート、ヘキサメチレンジイソシアネート、テトラメチレンジイソシアネート、イソホロンジイソシアネート、水添されたジフェニルメタンジイソシアネートなどの分子中に二個以上のイソシアネート基を有する化合物：それらをトリメチロールプロパン、ペンタエリスリトールなどの多価アルコールと付加反応させた化合物やイソシアヌレート化合物、ビュレット型化合物、さらには公知のポリエーテルポリオールやポリエステルポリオール、アクリルポリオール、ポリブタジエンポリオール、ポリイソプレンなどと付加反応させたウレタンプレポリマー型の分子内に二個以上のイソシアネート基を有する化合物を挙げることができる。
【００７０】
これらの中でも、被着体への馴染み性を向上させ貼り合わせ時の泡の巻き込みを低減することができ、高温でのアウトガスを抑制できる点でキシリレンジイソシアネートおよびそのトリメチロールプロパン付加体、ならびにヘキサメチレンジイソシアネートのイソシアヌレート化合物が好ましく、また、貼り付け面の段差追従性を向上させ、耐熱発泡性を良好にすることができる点でヘキサメチレンジイソシアネートおよびそのトリメチロールプロパン付加体が好ましい。
【００７１】
以上説明したイソシアネート系架橋剤（B）は１種単独であるいは２種以上を組み合わせて使用することができる。
前記イソシアネート系架橋剤（B）を配合することにより、本発明の積層体における粘着剤層の凝集力が向上し、貼り付け時に僅かに気泡を巻き込んでも、この気泡の膨張を抑えることができ、優れた耐熱発泡性が発揮される。
【００７２】
＜（メタ）アクリル系低分子量体＞
本発明の積層体における粘着剤層は、基材及び被着体への馴染み性の向上及び（メタ）アクリル系ポリマー（Ａ）との相互作用による凝集力の向上の観点から、窒素含有（メタ）アクリル系モノマーを含むモノマーを重合してなる、酸性基を実質的に有さない（メタ）アクリル系低分子量体を含むことが好ましい。「酸性基を実質的に有さない」の意義は、（メタ）アクリル系ポリマー（Ａ）におけるのと同様である。
【００７３】
前記窒素含有（メタ）アクリル系モノマーの例としては、上述の窒素含有モノマーが挙げられ、これらの中でも、粘着剤の凝集力を向上させ、さらに、イソシアネート系架橋剤（Ｂ）による架橋を促進することができる観点からジメチルアミノエチル（メタ）アクリレートおよびアクリルアミドが好ましい。前記窒素含有（メタ）アクリル系モノマーは、(メタ)アクリル系ポリマーの水酸基との相互作用により凝集力を向上させる観点から、（メタ）アクリル系低分子量体の重合に用いられる全モノマーに対して、０．１〜２０重量％の量で用いることが好ましい。
【００７４】
なお、（メタ）アクリル系低分子量体が窒素非含有（メタ）アクリル系モノマーを構成モノマーとして有していてもよいことはもちろんであり、そのようなモノマーの例としては、メチル（メタ）アクリレート、エチル（メタ）アクリレート、n-プロピル（メタ）アクリレート、iso-プロピル(メタ)アクリレート、n-ブチル(メタ)アクリレート、iso-ブチル(メタ)アクリレート、tert-ブチル(メタ)アクリレート、ペンチル（メタ）アクリレート、ヘキシル(メタ)アクリレート、ヘプチル(メタ)アクリレート、2-エチルヘキシル(メタ)アクリレート、オクチル(メタ)アクリレート、ノニル(メタ)アクリレート、デシル(メタ)アクリレート、ウンデカ(メタ)アクリレートおよびジデカ(メタ)アクリレートなどのアルキル（メタ）アクリレート、
2−ヒドロキシエチル（メタ）アクリレート、2-ヒドロキシエチルプロピル(メタ)アクリレート、3-クロロ-2-ヒドロキシプロピル(メタ)アクリレート、４-ヒドロシキブチル(メタ)アクリレート、6-ヒドロキシヘキシル(メタ)アクリレートおよび8-ヒドロキシオクチル(メタ)アクリレートなどのヒドロキシアルキル（メタ）アクリレートが挙げられる。
【００７５】
さらに、α−メチルスチレンなどのスチレン系モノマーが共重合されていてもよい。
これらの中でも、重合性、（メタ）アクリル系ポリマー（Ａ）との相溶性の観点から、アルキル（メタ）アクリレートを（メタ）アクリル系低分子量体の重合に用いられる全モノマーに対して、８０〜９９重量%の割合で用いることが好ましい。
【００７６】
以上説明した（メタ）アクリル系低分子量体の重量平均分子量は５０００以上５万未満である。またこのような（メタ）アクリル系低分子量体は、公知の種々の方法により製造することができる。
【００７７】
このような（メタ）アクリル系低分子量体は、単独でも２種以上を組み合わせて使用してもよく、粘着剤において、（メタ）アクリル系ポリマー（Ａ）１００重量部に対して通常０〜２０重量部、好ましくは１〜１０重量部含まれている。
【００７８】
＜その他の成分＞
本発明の積層体における粘着剤層には、本発明の積層体における粘着剤層の効果を損なわない範囲で、さらに酸化防止剤、金属腐食防止剤、光安定剤、粘着賦与剤、可塑剤、帯電防止剤、架橋促進剤、リワーク剤などを配合することもできる。
【００７９】
前記金属腐食防止剤の例としては、ベンゾトリアゾール系化合物、フェノール系化合物、芳香族アミン系化合物が挙げられる。
これらのその他の成分の配合量は、本発明の効果を損なわない範囲で適宜調整される。
【００８０】
〔導電層〕
本発明の積層体における導電層は、金属あるいは金属酸化物からなる単層の構造であってもよいし、当該層に更に電極支持体等が積層した複層構造であってもよい。複層構造の場合には、本発明の積層体における粘着剤層は、電極支持体と接する。
【００８１】
また前記金属あるいは金属酸化物としては、ＩＴＯ（インジウムティンオキサイド）、ＡＴＯ（アンチモンティンオキサイド）、酸化錫などが挙げられる。これらは透明性に優れているので、タッチパネルにおける透明導電膜として好適である。
【００８２】
さらに、前記電極支持体の構成材料としては、透明性の高いガラス、ポリカーボネート、ポリメチルメタクリレートおよびポリエチレンテレフタレートなどが挙げられる。
導電層は好ましくは、静電容量方式のタッチパネルにおいて主流の、金属あるいは金属酸化物からなる単層構造である。
【００８３】
〔積層体の製造方法〕
本発明の積層体は、以上説明した基材と、粘着剤層と、導電層とがこの順に積層されてなる。
【００８４】
当該積層体の製造方法は特に限定されないが、例えば
（１）基材上に粘着剤層を形成する粘着剤組成物を塗布して粘着剤層を形成し、さらにその粘着剤層上に導電層を形成する方法
（２）導電層上に粘着剤層を形成する粘着剤組成物を塗布して粘着剤層を形成し、さらにその粘着剤層上に基材を積層する方法
（３）予め剥離ライナー上に粘着剤層を形成しておき、これ（粘着剤層）を基材上に転写し、剥離ライナーを剥離し、さらに転写された粘着剤層を、粘着剤層が導電層に接するようにして、基材とともに導電層に貼着する方法
（４）予め剥離ライナー上に粘着剤層を形成しておき、これ（粘着剤層）を導電層上に転写し、剥離ライナーを剥離し、さらに転写された粘着剤層を、粘着剤層が基材に接するようにして、導電層とともに基材に貼着する方法が挙げられる。
【００８５】
前記粘着剤組成物は、上記（メタ）アクリル系ポリマー（A）と、この（メタ）アクリル系ポリマー（A）１００重量部に対して、イソシアネート系架橋剤（B）を通常０．１〜２重量部、好ましくは０．１〜１重量部、必要に応じてその他の成分を配合することにより得られる。
【００８６】
また、基材上または導電層上に前記粘着剤組成物を塗布する際、または剥離ライナー（例：剥離処理ＰＥＴ等）上に粘着剤層を形成する際には、粘着剤層形成成分を、公知の粘着剤と同様に、溶媒で適当な濃度に希釈し、それを基材または剥離ライナー上に塗工して、乾燥する。これにより、粘着剤層が形成される。
【００８７】
なお、前記塗工の方法に特に制限は無いが、例えばグラビヤロールコーター、リバースロールコーター、キスロールコーター、ディップロールコーター、バーコーター、ナイフコーターまたはスプレーコーターなどを用いて塗布することができる。
【００８８】
本発明で用いる（メタ）アクリル系ポリマー（A）、架橋剤（B）、および必要に応じて使用されるその他の成分を溶媒中に含有する塗布溶液は、（メタ）アクリル系ポリマー（A）の重量平均分子量（Mw）が低いことから、酢酸エチル、メチルエチルケトン、アセトン、トルエンなどの溶剤中で容易に不揮発分の濃度を調整することができる。そのため、そのような塗布溶液を用いることにより、塗工後の粘着剤層の厚さを容易に所望の厚さにすることができる。特に前記塗布溶液は、容易に不揮発分含量を高くすることができ、例えば不揮発分を１０〜７０％、好ましくは３０〜６０％の範囲内で調整することが可能であるので、所望の厚さの粘着剤層を少ない塗布回数で形成することができる。
【００８９】
また、このように不揮発分含量の高い溶液を用いることにより、塗工・乾燥後の塗膜のレベリング性が向上し、さらに乾燥時間も短縮され作業性が向上する。さらに揮発溶剤量が少ないので環境への負荷も小さくなる。
【００９０】
このような特性を利用して、本発明の積層体における粘着剤層は、上記塗布溶液を、乾燥後の膜厚が１０〜１０００μｍの範囲内の厚さ、好ましくは２５〜５００μｍの範囲内の厚さになるように塗布することにより得られる。
【００９１】
この粘着剤の塗布溶液は、剥離ライナー上に塗布される場合には、ライナー上に塗布し、溶媒を除去した後、形成された粘着剤層の表面（剥離ライナーに接していない面）に、もう一つの剥離ライナーを貼着して、通常は０〜５０℃の温度で1日〜１０日養生し、イソシアネート系架橋剤（Ｂ）による架橋を行う。
【００９２】
これにより、形成された粘着剤層のゲル分率が、通常は５０〜８０％、好ましくは５０〜７０％の範囲内になる。なお、本発明においてゲル分率は以下のようにして求める。
23℃で7日間熟成後の粘着剤層サンプル約０．１ｇをサンプル瓶に採取し、酢酸エチル３０ccを加えて４時間振盪した後、このサンプル瓶の内容物を２００メッシュのステンレス製金網で濾過し、金網上の残留物を１００℃で2時間乾燥して乾燥重量を測定し、次式により求める。
【００９３】
【数１】
0005757825.tif 000002
［タッチパネル］
本発明のタッチパネルは、表面支持体と、粘着剤層と、導電層とがこの順に積層された積層体を含むタッチパネルユニットと、該タッチパネルユニット上に積層されたディスプレイとからなるタッチパネルであって、前記積層体が、本発明の積層体であることを特徴としている。すなわち、本発明の積層体における基材は、本発明のタッチパネルにおける表面支持体として機能する。
【００９４】
図１および図２に示すように、タッチパネルユニットには、抵抗膜方式タッチパネルのユニット（図１参照）と、静電容量方式タッチパネルのユニット（図２参照）とがある。
図１に抵抗膜方式タッチパネルユニット１０-1の例を示す。図１に示されるように、抵抗膜方式のタッチパネルユニット１０-1は、貼り合わせ剤３０によって間隙３４が形成されるように上部積層体１１-1と下部積層体１３-1とが離間して結合してなり、間隙３４内には有効にスペースを確保するためにスペーサー３２が配置されている。
【００９５】
上部積層体１１-1には、間隙３４に面して金属あるいは金属酸化物からなる透明導電膜２７-1が配置されている。この透明導電膜２７-1は、ＩＴＯ（インジウムティンオキサイド）、ＡＴＯ（アンチモンティンオキサイド）、酸化錫などの透明性を有する導電材料で形成されており、通常は図１に示すようにポリエチレンテレフタレート（ＰＥＴ）あるいはガラスからなる上部電極支持体２５-1の表面に形成されている。
【００９６】
上部積層体１１-1の最表面には表面支持体２１-1が配置されており、この表面支持体２１-1は通常は透明性の高いガラスあるいはポリカーボネート、ポリエチレンテレフタレート（ＰＥＴ）などの透明フィルムである。
【００９７】
上記表面支持体２１-1と上部電極支持体２５-1とを接着するために、粘着剤層２３-1が形成されている。以上説明した上部積層体１１-1が、本発明の積層体に該当する。
また、下部積層体１３-1には、同様に間隙３４に面して金属あるいは金属酸化物からなる透明導電膜２７-2が形成されており、この透明導電膜２７-2は、ＩＴＯ（インジウムティンオキサイド）、ＡＴＯ（アンチモンティンオキサイド）、酸化錫などの透明性を有する導電材料で形成されており、通常は図１に示すようにポリエチレンテレフタレート（ＰＥＴ）あるいはガラスからなる下部電極支持体２５-2の表面に形成されている。
【００９８】
下部積層体１３-1の最深部にはディスプレイの表面と対面するように深部の表面支持体２１-2が形成されており、この深部の表面支持体２１-2はガラスあるいはポリカーボネートなどの透明性の高い部材から形成されている。
【００９９】
下部積層体１３-1において、深部の表面支持体２１-2と下部電極支持体２５-2とを接着するために、粘着剤層２３-2が形成されている。以上説明した下部積層体１３-1もまた、本発明の積層体に該当する。
【０１００】
また、上記貼り合わせ剤３０として本発明の積層体における粘着剤層を構成する粘着剤が使用されることもある。
なお、上記透明導電膜２７-1および２７-2は、回路パターンとして形成されており、表面支持体２１-1の上から指などで圧力を加えることにより、圧力が加わった部分の間隙３４が消滅して透明導電膜２７-1および２７-2が接触して通電し、加圧部分を検知するように形成されている。
【０１０１】
抵抗膜方式のタッチパネルユニット１０-1において、表面支持体２１-1の厚さは通常は２５〜２０００μｍであり、上部透明導電膜２７-1の厚さは通常１０〜１００ｎｍであり、上部電極支持体２５-1の厚さは通常は２５〜２０００μｍである。これらを積層する粘着剤層２３-1の厚さは上述の通り、１０〜１０００μｍの範囲内にある。
【０１０２】
同様に抵抗膜方式のタッチパネルユニットにおいて、深部の表面支持体２１-2の厚さは通常は２５〜２０００μｍであり、下部透明電膜２７-2の厚さは通常１０〜１００ｎｍであり、下部電極支持体２５-2の厚さは通常は２５〜２０００μｍである。これらを積層する粘着剤層２３-2の厚さは上述の通り、１０〜１０００μｍの範囲内にある。
【０１０３】
また、抵抗膜方式のタッチパネルユニット１０-1において、中央に形成されている間隙３４の幅は、通常は１００〜３００μｍの範囲内にある。
他方、静電容量方式のタッチパネルユニット１０-2は、図２に示すように、一般にはガラス、ポリカーボネートなどの透明性の高い部材からなる中央支持体６０を挟んで上部積層体１５-1と下部積層体１５-2とが対向配置された構造を有していることが多い。
【０１０４】
静電容量方式のタッチパネル１０-2における上部積層体１５-1では、中央支持体６０に接触して透明導電膜５７-1が配置されており、最表面には、カバーガラスあるいはポリエチレンテレフタレート（ＰＥＴ）等の光透過性部材からなる表面支持体５１-1が配置されている。この透明導電膜５７-1と表面支持体５１-1とを接着するように粘着剤層５３-1が配置されており、この粘着剤層５３-1は、透明導電膜５７-1と直接接触している。以上説明した上部積層体１５-1が、本発明の積層体に相当する。
【０１０５】
一方、静電容量方式のタッチパネルユニット１０-2における下部積層体１５-2では、中央支持体６０に接触して透明導電膜５７-2が配置されており、最深部には、カバーガラスあるいはポリエチレンテレフタレート（ＰＥＴ）等の光透過性部材からなる表面支持体５１-2が配置されている。この透明導電膜５７-2と最深部の表面支持体５１-2とを接着するように粘着剤層５３-2が配置されており、この粘着剤層５３-2は、透明導電膜５７-2と直接接触している。以上説明した下部積層体１５-2もまた、本発明の積層体に該当する。
【０１０６】
静電容量方式のタッチパネルユニット１０-2において、最深部の表面支持体５１-2は、ディスプレイと対面するように配置される。
上記静電容量方式のタッチパネルユニット１０-2において、上部表面支持体５１-1の厚さは通常は２５〜２０００μｍ、上部透明導電膜５７-1の厚さは通常は１０〜１００ｎｍであり、両者を接着する粘着剤層５３-1の厚さは上述のように１０〜１０００μｍである。また下部積層体１５-2において、下部透明導電膜５７-2の厚さは通常は１０〜１００ｎｍであり、最深部の表面支持体５１-2の厚さは通常は２５〜２０００μｍであり、両者を接着する粘着剤層５３-2の厚さは上述のように１０〜１０００μｍである。また、上記上部積層体１５-1と下部積層体１５-2との間にある中央支持体６０の厚さは、通常は２５〜２０００μｍの範囲内にある。
【０１０７】
なお、上部透明導電膜５７-1および下部透明導電膜５７-2は、回路パターンを形成している。また、図２に示す静電容量方式のタッチパネルユニット１０-2においては、上部積層体１５-1および下部積層体１５-2を、Ｘ軸方向およびＹ軸方向にそれぞれ独立に設けられた二系列の回路とすることにより、上部積層体１５-1または下部積層体１５-2の一方を省略することもできる。
【０１０８】
静電容量方式のタッチパネルにおいては、タッチパネルユニット１０-2の表面に指が接触することによる接触部分の静電容量の変化を読み取ってタッチパネルを駆動させる。
上記のようなタッチパネルユニットには、例えば図２にＡで示す上部表面支持体５１-1の縁部の、表面支持体５１-1の粘着剤層５３-1と接触する面に額縁印刷が施される。この額縁印刷部分を図３に拡大して示す。図３において額縁印刷部分は付番６２で示されている。この額縁印刷部分６２の厚さ（ｔ0）は通常１０〜５０μｍであり、その断面はほぼ矩形に形成されている。粘着剤層５３-1は、上述したように予め剥離ライナー上に形成された粘着剤層を導電層上に転写し、剥離ライナーを剥離して露出した粘着剤層の面に基材（表面支持体５１-1）を貼着することなどにより形成されるので、粘着剤層が硬質で形態追従性に乏しいと、図４（イ）に示すように額縁印刷部分６２の端部であって表面支持体５１-1との間に、粘着剤層５３-1が表面支持体５１-1および額縁印刷部分６２の縁部のいずれにも接触していない空隙６４が形成されてしまう。この部分は本来は図４（ロ）に示すように、空隙６４を形成せずに表面支持体５１-1および額縁印刷部分６２の縁部に粘着剤層５３-1が密着しなければならない。
【０１０９】
しかしながら、従来のように重量平均分子量が４０万〜１６０万のポリマーであり、しかも分子量分布が狭い粘着成分をベースにした粘着剤においては、こうした非常に微細な形態の変化に粘着剤層の形状が変化しきれずに、空隙６４が形成されてしまうのである。
【０１１０】
表面支持体、粘着剤層および（支持体を有することもある）導電膜が積層された本発明の積層体を構成する粘着剤層５３-1は、上述のように特定のモノマー（a-1）を共重合させた、重量平均分子量（Ｍｗ）が５万以上４０万未満で分子量分布が１０〜４０の（メタ）アクリル系ポリマー(A)を用いるので、これらをイソシアネート系架橋剤（B）で架橋して高い凝集力を付与した状態であっても、非常に優れた形態追従性を有しており、額縁印刷部分６２の周辺に空隙６４が形成されることがなく、発泡が抑制される。
【０１１１】
また、本発明のタッチパネルが、図５に示すように支持体５１-2としてポリカーボネート（PC）のようにアウトガスの発生し易い部材を用いた場合、例えば耐熱試験条件８０℃で試験を行うと支持体からのアウトガスが発生して支持体と粘着剤層との間に気泡６６を生じさせることがある。また、アウトガスが発生しない支持体を用いたとしても、支持体と粘着剤層との接着の際に泡６８を巻き込むことがあり、温度変化によってこの気泡が成長すれば発泡原因となる。本発明のタッチパネルにおける粘着剤層は、特定の組成を有し、重量平均分子量（Ｍｗ）が５万以上４０万未満で分子量分布も１０〜４０と広く、流動性に優れた（メタ）アクリル系ポリマー(A)を用いるので、粘着剤層が支持体（ミクロの視点で見ると凹凸を有している）や額縁印刷の印刷段差に十分に追随することができ、泡の巻き込みはほとんど発生せず、しかも前記ポリマー（A）をイソシアネート系架橋剤（B）で架橋しているので、粘着剤層は非常に高い凝集力を有しており、上記のようなアウトガスによる発泡および巻き込み気泡の成長による発泡を高い凝集力によって抑え込むことができる。従って、本発明のタッチパネルでは、上記のような発泡は殆ど観察されないようにすることができる。
【０１１２】
また、タッチパネルでは、耐久試験条件（６０℃、９０％）でタッチパネルを放置すると、図６に示すように、支持体及び端部から水分が浸入することがある。温度が高い条件では、この浸入した水分が析出することはないが、温度が下がると浸入した水分が析出してタッチパネルが白化し、ヘイズが著しく悪化する（図６）。本発明のタッチパネルを形成する粘着剤層は、前述のように凝集力が高いだけでなく、（メタ）アクリル系ポリマー（Ａ）の構成モノマーであるアルコキシアルキル（メタ）アクリレート（a-1）のアルコキシ部分が親水性を有しており、また水素結合にも関与することができることから、水分が浸入した場合にそれを均一に分散させて粘着剤層中に保持することができるので、白化現象によるヘイズの悪化が極めて発生しにくい。
【０１１３】
さらに、本発明のタッチパネルにおける粘着剤層には酸性基が実質的に含有されていないので、金属あるいは金属酸化物からなる透明導電膜にこの粘着剤層が直接接触したとしても、透明電極膜の抵抗値の変化は最大でも１０％程度であり、この変化量はタッチパネルを駆動させる上では全く問題にならない量である。
【０１１４】
上記のように本発明のタッチパネルは、粘着剤層として特定の組成を有する重量平均分子量５万以上４０万未満で分子量分布が１０〜４０の（メタ）アクリル系ポリマー（A）と、イソシアネート系架橋剤（B）とを有する粘着剤層を用いて、表面支持体（基材）と導電層（例：透明導電膜）とを粘着しており、前記粘着剤層は優れた形態追従性を有しており、縁部に形成された額縁印刷部分に空隙が形成されることなく、また、巻き込みによる発泡およびアウトガスによる発泡の両者を抑えることができ、さらにアルコキシアルキル（メタ）アクリレートならびにアルコキシポリアルキレングリコールモノ（メタ）アクリレートの親水性部分の影響で、粘着剤層が白化してヘイズが悪化することもほとんどない。
【実施例】
【０１１５】
次に本発明の実施例を示して本発明をさらに詳細に説明するが本発明はこれらによって限定されるものではない。
以下に示す方法により、粘着剤の物性を測定および評価した。
【０１１６】
〔測定方法〕
＜分子量および分子量分布＞
ゲルパーミエーションクロマトグラフィー（ＧＰＣ）により、下記条件で標準ポリスチレン換算による重量平均分子量（Ｍｗ）、及び、数平均分子量（Ｍｎ）を求めた。
【０１１７】
（ＧＰＣ測定条件）
測定装置：ＨＬＣ−８１２０ＧＰＣ（東ソー社製）
ＧＰＣカラム構成：以下の５連カラム（すべて東ソー社製）
（１）ＴＳＫ−ＧＥＬ ＨＸＬ−Ｈ （ガードカラム）
（２）ＴＳＫ−ＧＥＬ Ｇ７０００ＨＸＬ
（３）ＴＳＫ−ＧＥＬ ＧＭＨＸＬ
（４）ＴＳＫ−ＧＥＬ ＧＭＨＸＬ
（５）ＴＳＫ−ＧＥＬ Ｇ２５００ＨＸＬ
サンプル濃度：１．０ｍｇ／ｃｍ3となるように、テトラヒドロフランで希釈
移動相溶媒：テトラヒドロフラン
流量：１．０ｃｍ3／ｍｉｎ
カラム温度：４０℃。
【０１１８】
＜ゲル分率＞
23℃で7日間熟成後の実施例および比較例で得られた粘着剤組成物約０．１ｇをサンプル瓶に採取し、酢酸エチル３０ccを加えて４時間振盪した後、このサンプル瓶の内容物を２００メッシュのステンレス製金網で濾過し、金網上の残留物を１００℃で2時間乾燥して乾燥重量を測定し、次式により求めた。
【０１１９】
【数２】
0005757825.tif 000003
＜ヘイズ（耐白化性）＞
イソプロピルアルコールで拭いたポリカーボネート板に５０mm×６０mmにカットした粘着シートを貼り付け、５０℃×５atmで２０分間オートクレーブ処理を行った。次いで、１時間室温で静置した後、８５℃、８５％RH環境下に５００時間置き、２３℃、６５％RHで１時間静置下後、ヘイズメーターHM-150（村上色彩研究所(株)製）を用いてJIS K 7361に準拠してヘイズを測定し、粘着剤層の白化を評価した。
【０１２０】
＜耐発泡性＞
イソプロピルアルコールで拭いたポリカーボネート板に、５０mm×６０mmにカットした粘着シートを貼り付け、５０℃×５atmで２０分間オートクレーブ処理を行った。次いで、１時間室温で静置した後、８０℃、ｄｒｙ環境下に５００時間置き、２３℃、６５％RHで１時間静置した後、粘着剤層の発泡の有無を目視で確認した。評価の基準は以下の通りである
（評価）    （内容）
◎  ：目視では粘着剤層に気泡は確認できない
○  ：目視で僅かに気泡が確認できる
△  ：実用可能な程度であるが、目視ではっきりと気泡が確認できる
×  ：大きな気泡が確認できる。また、粘着剤層が基材または被着体から浮いている。
【０１２１】
＜ＩＴＯ腐食性＞
１０mm×１００mmにカットしたＩＴＯ蒸着ＰＥＴフィルムに、実施例および比較例で得られた粘着シートを１０mm×６０mmにカットして貼り付け、５０℃×５atmで２０分間オートクレーブ処理を行った。次いで、１時間室温で静置した後、６０℃、９０％RH環境下に５００時間置き、２３℃、６５％RHで１時間静置した後、ＩＴＯ蒸着フィルムの抵抗値を測定し、あらかじめ測定しておいた試験前の抵抗値と比較し、試験前の抵抗値に対する抵抗値の変化率を求めた。なお、抵抗値の測定には、テスター（三和電気計器（株）製、；デジタルマルチメーター PC510）を用いた。
【０１２２】
＜段差追従性＞
実施例および比較例で得られた粘着シートの片面の剥離処理されたＰＥＴフィルムを剥がし、全面に２５μｍ厚ＰＥＴフィルムを貼り合わせ、５０mm×５０mmに裁断して試験片を作成した。
【０１２３】
次いで、２５mm×２５mmに裁断した２５μｍ厚ＰＥＴフィルムをガラス板上に置き、作成した試験片のもう一方の面の剥離処理されたＰＥＴフィルムを剥がし、ガラス板上のＰＥＴフィルムを、全面を覆うように貼り付け、８０℃環境下に５００時間静置した後、常温下に１時間静置し、ガラス板と、ガラス上に置かれ、試験片で覆われたＰＥＴフィルムとの段差部分の外観を目視によって観察した。
（評価）    （内容）
◎  ：目視では貼りつけ段差部分に気泡は確認できない。
○  ：目視で貼りつけ段差部分に僅かに気泡が確認できる。
△  ：目視で貼り付け段差部分に気泡が確認できる。さらに、24時間放置後には、気泡がはっきりと確認できる。
×  ：貼りつけ段差部分に大きな気泡が確認できる。また、粘着剤層が基材または被着体から浮いている。
【０１２４】
＜段差粘着力＞
実施例および比較例で得られた粘着シート（粘着剤層の厚みは５０μｍ）の片側の剥離シートを剥がし、露出した粘着剤層面に２５μｍＰＥＴフィルムを貼り合わせ、幅１０ｍｍに裁断して試験片を作成した。
【０１２５】
次いで、試験片のもう一方の剥離シートを剥がし、ずらして接着した2枚の２５μｍ厚のPETフィルムの段差部分（段差高さ３０μｍ）に露出した粘着剤層の中心がくるように、幅２５ｍｍの試験片を貼り合わせた。
【０１２６】
ずらして貼り合わせたＰＥＴフィルムから試験片を１８０°方向に３００ｍｍ／ｍｉｎで剥離し、その粘着剤層の粘着力（剥離するのに必要な力）を測定した。
〔製造例１〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、酢酸エチル（EtAc）１００重量部およびメチルエチルケトン（MEK）２０重量部を仕込み、窒素ガスを導入しながら７０℃に昇温した。
【０１２７】
次いで、アゾビスイソブチロニトリル（AIBN）０．２重量部を加え、窒素雰囲気下、７０℃で２時間重合反応を行い、更にアゾビスイソブチロニトリルを０．２重量部を加えて７０℃で３時間重合反応を行なった。
【０１２８】
反応終了後、酢酸エチル（EtAc）にて反応液を希釈し、固形分濃度３０％に調整し、重量平均分子量３０万、重量平均分子量／数平均分子量が２０のアクリル系ポリマー１を得た。
〔製造例２〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、酢酸エチル（EtAc）１００重量部およびメチルエチルケトン（MEK）２０重量部を仕込み、窒素ガスを導入しながら７０℃に昇温した。
【０１２９】
次いで、アゾビスイソブチロニトリル（AIBN）０．２重量部を加え、窒素雰囲気下、７０℃で２時間重合反応を行なった。
反応終了後、酢酸エチル（EtAc）にて反応液を希釈し、固形分濃度３０％に調整し、重量平均分子量３０万、重量平均分子量／数平均分子量が１１のアクリル系ポリマー２を得た。
〔製造例３〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、酢酸エチル（EtAc）１００重量部およびメチルエチルケトン（MEK）２０重量部を仕込み、窒素ガスを導入しながら７０℃に昇温した。
【０１３０】
次いで、アゾビスイソブチロニトリル（AIBN）０．２重量部を加え、窒素雰囲気下、７０℃で２時間重合反応を行い、更にアゾビスイソブチロニトリルを０．３重量部を加えて７０℃で３時間重合反応を行なった。
【０１３１】
反応終了後、酢酸エチル（EtAc）にて反応液を希釈し、固形分濃度３０％に調整し、重量平均分子量３０万、重量平均分子量／数平均分子量が３０のアクリル系ポリマー３を得た。
〔製造例４〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部およびメチルエチルケトン（MEK）１５０重量部を仕込み、窒素ガスを導入しながら７０℃に昇温した。
【０１３２】
次いで、アゾビスイソブチロニトリル（AIBN）０．２重量部を加え、窒素雰囲気下、７０℃で２時間重合反応を行い、更にアゾビスイソブチロニトリルを０．３重量部を加えて７０℃で３時間重合反応を行なった。
【０１３３】
反応終了後、酢酸エチル（EtAc）にて反応液を希釈し、固形分濃度３０％に調整し、重量平均分子量７万、重量平均分子量／数平均分子量が２０のアクリル系ポリマー４を得た。
〔製造例５〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、酢酸エチル（EtAc）１１０重量部およびメチルエチルケトン（MEK）１０重量部を仕込み、窒素ガスを導入しながら７０℃に昇温した。
【０１３４】
次いで、アゾビスイソブチロニトリル（AIBN）０．２重量部を加え、窒素雰囲気下、７０℃で２時間重合反応を行なった。
反応終了後、酢酸エチル（EtAc）にて反応液を希釈し、固形分濃度３０％に調整し、重量平均分子量３８万、重量平均分子量／数平均分子量が２０のアクリル系ポリマー５を得た。
〔製造例６〕
攪拌機、環流冷却器、温度計および窒素導入管を備えた反応装置に、ブチルアクリレート（BA）２２重量部、メトキシエチルアクリレート（MEA）７０重量部、2-ヒドロキシエチルアクリレート（2-HEA）７重量部、アクリルアミド（AM）1重量部、酢酸エチル（EtAc）１００重量部およびメチルエチルケトン（MEK）２０重量部を仕込み、窒素ガスを導入しながら７０℃に昇温した。
【０１３５】
次いで、アゾビスイソブチロニトリル（AIBN）０．２重量部を加え、窒素雰囲気下、７０℃で２時間重合反応を行い、更にアゾビスイソブチロニトリルを０．２重量部を加えて７０℃で３時間重合反応を行なった。
【０１３６】
反応終了後、酢酸エチル（EtAc）にて反応液を希釈し、固形分濃度３０％に調整し、重量平均分子量３０万、重量平均分子量／数平均分子量が２０のアクリル系ポリマー６を得た。
〔製造例７〕
攪拌機、環流冷却器、温度計および窒素導入管を備えた反応装置に、ブチルアクリレート（BA）１８重量部、メトキシエチルアクリレート（MEA）７０重量部、2-ヒドロキシエチルアクリレート（2-HEA）７重量部、アクリルアミド（AM)５質量部、酢酸エチル（EtAc）１１０重量部およびメチルエチルケトン（MEK）１０重量部を仕込み、窒素ガスを導入しながら７０℃に昇温した。
【０１３７】
次いで、アゾビスイソブチロニトリル（AIBN）０．２重量部を加え、窒素雰囲気下、７０℃で２時間重合反応を行なった。
反応終了後、酢酸エチル（EtAc）にて反応液を希釈し、固形分濃度３０％に調整し、重量平均分子量３０万、重量平均分子量／数平均分子量が２０のアクリル系ポリマー７を得た。
〔製造例８〕
攪拌機、環流冷却器、温度計および窒素導入管を備えた反応装置に、ブチルアクリレート（BA）２２重量部、メトキシエチルアクリレート（MEA）７０重量部、2-ヒドロキシエチルアクリレート（2-HEA）７重量部、ジメチルアミノメチルメタクリレート（DM）1重量部酢酸エチル（EtAc）１００重量部およびメチルエチルケトン（MEK）２０重量部を仕込み、窒素ガスを導入しながら７０℃に昇温した。
【０１３８】
次いで、アゾビスイソブチロニトリル（AIBN）０．２重量部を加え、窒素雰囲気下、７０℃で２時間重合反応を行い、更にアゾビスイソブチロニトリルを０．２重量部を加えて７０℃で３時間重合反応を行なった。
【０１３９】
反応終了後、酢酸エチル（EtAc）にて反応液を希釈し、固形分濃度３０％に調整し、重量平均分子量３０万、重量平均分子量／数平均分子量が２０のアクリル系ポリマー８を得た。
〔製造例９〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、酢酸エチル（EtAc）１００重量部およびメチルエチルケトン（MEK）２０重量部を仕込み、窒素ガスを導入しながら７０℃に昇温した。
【０１４０】
次いで、アゾビスイソブチロニトリル（AIBN）０．１５重量部を加え、窒素雰囲気下、７０℃で５時間重合反応を行なった。
反応終了後、酢酸エチル（EtAc）にて反応液を希釈し、固形分濃度３０％に調整し、重量平均分子量３０万、重量平均分子量／数平均分子量が９のアクリル系ポリマー９を得た。
〔製造例１０〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、酢酸エチル（EtAc）１００重量部およびメチルエチルケトン（MEK）２０重量部を仕込み、窒素ガスを導入しながら７０℃に昇温した。
【０１４１】
次いで、アゾビスイソブチロニトリル（AIBN）０．１重量部を加え、窒素雰囲気下、７０℃で５時間重合反応を行なった。
反応終了後、酢酸エチル（EtAc）にて反応液を希釈し、固形分濃度３０％に調整し、重量平均分子量３０万、重量平均分子量／数平均分子量が３のアクリル系ポリマー１０を得た。
〔製造例１１〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部および酢酸エチル（EtAc）１００重量部を仕込み、窒素ガスを導入しながら７０℃に昇温した。
【０１４２】
次いで、アゾビスイソブチロニトリル（AIBN）０．０５重量部を加え、窒素雰囲気下、７０℃で２時間重合反応を行ない、更に酢酸エチル30重量部に対してアゾビスイソブチロニトリル1重量部を溶解した溶液を2時間かけて滴下を行った。その後、７０℃で２時間重合反応を行った。
【０１４３】
反応終了後、酢酸エチル（EtAc）にて反応液を希釈し、固形分濃度３０％に調整し、重量平均分子量３０万、重量平均分子量／数平均分子量が４５のアクリル系ポリマー１１を得た。
〔製造例１２〕
攪拌機、環流冷却器、温度計および窒素導入管を備えた反応装置に、ブチルアクリレート（BA）２２重量部、メトキシエチルアクリレート（MEA）７０重量部、2-ヒドロキシエチルアクリレート（2-HEA）７重量部、アクリル酸（AA）1重量部、酢酸エチル（EtAc）１００重量部およびメチルエチルケトン（MEK）２０重量部を仕込み、窒素ガスを導入しながら７０℃に昇温した。
【０１４４】
次いで、アゾビスイソブチロニトリル（AIBN）０．２重量部を加え、窒素雰囲気下、７０℃で２時間重合反応を行い、更にアゾビスイソブチロニトリルを０．２重量部を加えて７０℃で３時間重合反応を行なった。
【０１４５】
反応終了後、酢酸エチル（EtAc）にて反応液を希釈し、固形分濃度３０％に調整し、重量平均分子量３０万、重量平均分子量／数平均分子量が２０のアクリル系ポリマー１２を得た。
〔製造例１３〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、およびメチルエチルケトン（MEK）１６０重量部を仕込み、窒素ガスを導入しながら７０℃に昇温した。
【０１４６】
次いで、アゾビスイソブチロニトリル（AIBN）０．２重量部を加え、窒素雰囲気下、７０℃で２時間重合反応を行い、更にアゾビスイソブチロニトリルを０．２重量部を加えて７０℃で３時間重合反応を行なった。
【０１４７】
反応終了後、酢酸エチル（EtAc）にて反応液を希釈し、固形分濃度３０％に調整し、重量平均分子量３万、重量平均分子量／数平均分子量が２０のアクリル系ポリマー１３を得た。
〔製造例１４〕
攪拌機、環流冷却器、温度計および窒素導入管を備えた反応装置に、ブチルアクリレート（BA）２３重量部、メトキシエチルアクリレート（MEA）７０重量部、2-ヒドロキシエチルアクリレート（2-HEA）７重量部、酢酸エチル（EtAc）１００重量部およびメチルエチルケトン（MEK）２０重量部を仕込み、窒素ガスを導入しながら７０℃に昇温した。
【０１４８】
次いで、アゾビスイソブチロニトリル（AIBN）０．１重量部を加え、窒素雰囲気下、７０℃で２時間重合反応を行い、更にアゾビスイソブチロニトリルを０．２重量部を加えて７０℃で３時間重合反応を行なった。
【０１４９】
反応終了後、酢酸エチル（EtAc）にて反応液を希釈し、固形分濃度３０％に調整し、重量平均分子量５０万、重量平均分子量／数平均分子量が２０のアクリル系ポリマー１４を得た。
〔製造例１５〕
攪拌機、環流冷却器、温度計および窒素導入管を備えた反応装置に、メチルメタクリレート（BA）９５重量部、ジメチルアミノエチルアクリレート（DM）５重量部、酢酸エチル（EtAc）１００重量部およびメチルエチルケトン（MEK）２０重量部を仕込み、窒素ガスを導入しながら８５℃に昇温した。
【０１５０】
次いで、アゾビスイソブチロニトリル（AIBN）０．２重量部を加え、窒素雰囲気下、７０℃で５時間重合反応を行なった。
反応終了後、酢酸エチル（EtAc）にて反応液を希釈し、固形分濃度３０％に調整し、重量平均分子量１万の低分子量体を得た。
［実施例１］
製造例１で得たアクリル系ポリマー１  １００重量部に対して、架橋剤としてトリメチロールプロパンアダクト型のキシリレンジイソシアネートであるタケネートＤ−１１０Ｎ（三井化学社製）０．６重量部（固形分）を混合し、粘着剤組成物を得た。
【０１５１】
得られた粘着剤組成物を、剥離処理されたポリエチレンテレフタレート（PET）フィルム上に、乾燥後の厚みが５０μｍになるように塗工し、８０℃で２分間乾燥させ溶剤を除去して粘着剤層を形成した。粘着剤層のPETフィルムと接している面に対する表面に、剥離処理されたPETフィルムを貼り合わせ、２３℃、６５％環境下で７日間エージングを行い、粘着シート（粘着剤厚さ５０μｍ）を得た。
［実施例２］
アクリル系ポリマー１  １００重量部の代わりにアクリル系ポリマー２  １００重量部を用い、タケネートＤ−１１０Ｎの量を０．５重量部とした以外は、実施例１と同様にして粘着シートを得た。
［実施例３］
アクリル系ポリマー１  １００重量部の代わりにアクリル系ポリマー３  １００重量部を用い、タケネートＤ−１１０Ｎの量を０．７重量部とした以外は、実施例１と同様にして粘着シートを得た。
［実施例４］
アクリル系ポリマー１  １００重量部、タケネートＤ−１１０Ｎ  ０．６重量部、製造例１５で得た低分子量体５重量部を混合した粘着剤組成物を用いた以外は、実施例１と同様にして粘着シートを得た。
［実施例５］
アクリル系ポリマー１  １００重量部の代わりにアクリル系ポリマー４  １００重量部を用い、タケネートＤ−１１０Ｎの量を１重量部とした以外は、実施例１と同様にして粘着シートを得た。
［実施例６］
アクリル系ポリマー１  １００重量部の代わりにアクリル系ポリマー５  １００重量部を用いた以外は、実施例１と同様にして粘着シートを得た。
［実施例７］
アクリル系ポリマー１  １００重量部の代わりにアクリル系ポリマー６  １００重量部を用いた以外は、実施例１と同様にして粘着シートを得た。
［実施例８］
アクリル系ポリマー１  １００重量部の代わりにアクリル系ポリマー７  １００重量部を用いた以外は、実施例１と同様にして粘着シートを得た。
［実施例９］
アクリル系ポリマー１  １００重量部の代わりにアクリル系ポリマー８  １００重量部を用いた以外は、実施例１と同様にして粘着シートを得た。
［比較例１］
アクリル系ポリマー１  １００重量部の代わりにアクリル系ポリマー９  １００重量部を用いた以外は、実施例１と同様にして粘着シートを得た。
［比較例２］
アクリル系ポリマー１  １００重量部の代わりにアクリル系ポリマー１０  １００重量部を用い、タケネートＤ−１１０Ｎの量を０．５重量部とした以外は、実施例１と同様にして粘着シートを得た。
［比較例３］
アクリル系ポリマー１  １００重量部の代わりにアクリル系ポリマー１１  １００重量部を用い、タケネートＤ−１１０Ｎの量を０．８重量部とした以外は、実施例１と同様にして粘着シートを得た。
［比較例４］
アクリル系ポリマー１  １００重量部の代わりにアクリル系ポリマー１２  １００重量部を用いた以外は、実施例１と同様にして粘着シートを得た。
［比較例５］
アクリル系ポリマー１  １００重量部の代わりにアクリル系ポリマー１３  １００重量部を用い、タケネートＤ−１１０Ｎの量を１重量部とした以外は、実施例１と同様にして粘着シートを得た。
【０１５２】
表１の発泡の評価について、評価不能とは、塗工及び乾燥後に、シート形状を維持できなかったものである。
［比較例６］
アクリル系ポリマー１  １００重量部の代わりにアクリル系ポリマー１４  １００重量部を用いた以外は、実施例１と同様にして粘着シートを得た。
【０１５３】
【表１】
0005757825.tif 000004
表１中の略号は以下の通りである。
ＢＡ・・・ブチルアクリレート
ＭＥＡ・・・メトキシエチルアクリレート
２−ＨＥＡ・・・２−ヒドロキシエチルアクリレート
ＡＡ・・・アクリル酸
ＤＭ・・・ジメチルアミノエチルメタクリレート
ＡＭ・・・アクリルアミド
Ｄ−１１０Ｎ・・・キシリレンジイソシアネートのトリメチロールプロパン付加体（三井化学社製）
また、Ｍｗの単位は万であり、段差粘着力の単位は（Ｎ／２５ｍｍ）である。重合に用いられる全モノマーを１００重量部とする。
【符号の説明】
【０１５４】
１０-1・・・抵抗膜方式のタッチパネルユニット
１０-2・・・静電容量方式のタッチパネルユニット
１１-1・・・上部積層体
１３-1・・・下部積層体
１５-1・・・上部積層体
１５-2・・・下部積層体
２１-1・・・表面支持体
２１-2・・・深部の表面支持体
２３-1・・・粘着剤層
２３-2・・・粘着剤層
２５-1・・・上部電極支持体
２５-2・・・下部電極支持体
２７-1・・・透明導電膜
２７-2・・・透明導電膜
３０・・・貼り合わせ剤
３２・・・スペーサー
３４・・・間隙
５１-1・・・表面支持体
５１-2・・・表面支持体
５３-1・・・粘着剤層
５３-2・・・粘着剤層
５７-1・・・透明導電膜
５７-2・・・透明導電膜
６０・・・中央支持体
６２・・・額縁印刷部分
６４・・・空隙
６６・・・気泡
６８・・・泡
６９・・・ポリマー粒子
７０・・・粘着剤層
７１・・・額縁印刷部分
【図１】
0005757825.tif 000005
【図２】
0005757825.tif 000006
【図３】
0005757825.tif 000007
【図４】
0005757825.tif 000008
【図５】
0005757825.tif 000009
【図６】
0005757825.tif 000010
【図７】
0005757825.tif 000011
【図８】
0005757825.tif 000012